(57)【要約】【課題】各別に優れた吸塵があり、一旦吸塵すると容易には外れない材料であり、水に濡れた状態でも異物除去効果がありクリーンルーム用、家庭用の清掃用具、歯磨き用具等として利用でき、ポストイットの代わりにメモや小物の物体等を壁等に一時的に掲示でき、洗剤、化学薬品類を大きい表面積で保持でき、包帯の役割にも利用できる材料を提供する。【解決手段】  特定の布に、特定の粘着剤を特定量、特定の方法が付着させ、布を構成する繊維の繊維断面を覆うように付着させてなる粘着性の布である。【選択図】  図３
2006111694.tif 000002
【特許請求の範囲】
【請求項１】
粘着性の布であり、
（ア）該布を構成する繊維の素材は単繊維の太さは0.３〜150デニールであり、ポリエステル、アクリル、ポリエチレン、ポリプロピレン、ナイロン、レーヨン、ビニロン、ポリウレタン、アセテート、ウール、絹及び綿から選ばれた繊維を主成分とし、
（イ）該布の組織は編物、織物又は／及び不織布で、目付け８〜３００ｇ／ｍ２であり、
（ウ）該布には、粘着剤が付着させてあり、
（エ）該粘着剤は、繊維の単糸又は／及び複数の単糸からなる糸状の繊維束の断面の周囲を実質的に被覆するようにして繊維に付着してネット状物を形成させており、
（オ）該布の組織内にあり、該周囲を実質的に被服するように被服された断面と近接の同種断面同士の間ではその大半においては膜を形成しないように、粘着剤が付着させてあり、
（カ）該粘着剤の付着量は、該布を構成する繊維に対して８〜２５０重量％である、
ことを満足する粘着性の布。
【請求項２】
粘着剤がアクリル系粘着剤、酢酸ビニール系粘着剤、ビニールエーテル系粘着剤、シリコン系粘着剤、ゴム系粘着剤のいずれかを主成分とする粘着剤である請求項１の粘着性の布。
【請求項３】
用途が、家庭やオフィス用の掃除用材、クリーンルーム用の掃除用材、衣服や玩具のホコリ取り、炊事場の洗浄用材、歯の掃除用材、ポストイット用材、軟膏用の被覆材、包帯用材、化学薬品粉体の保持担体である請求項１の粘着性の布。
【発明の詳細な説明】
【技術分野】
【０００１】
本発明は驚くほど多量のゴミ、埃を吸塵でき、一旦吸塵すると容易には外れない粘着性のある布に関する。さらに、本発明は水に濡れた状況下で、壁や食器類等に付着した異物や、歯の表面や歯間等に付着した歯垢を容易に除去できる粘着性のある布に関する。更に、本発明の布は、布のため適度の腰があり、紙と異なり非常に柔軟であり、面にしたとき適度の表面粘着性を有するのでポストイットの代わりにメモや小物の物体等を壁等に一時的に掲示するのに使用できる。さらに詳しくは、所定の目付けの布に、繊維の単糸又は／及び複数の単糸からなる糸状の繊維束の周囲を実質的に被覆するように所定量の粘着剤を付着させた粘着性の布であって、例えば、医薬品、高精密な電子部品などを製造するクリーンルームのような無塵室内などでの清掃にクリーニング布として利用できる他、一般家庭での掃除用具として床掃除や、こぼれた粉体などの回収用の布にも使用可能である。更に、本発明の布は水に濡れた状況下で、壁や食器類等に付着した異物や、歯の表面や歯間等に付着した歯垢を効果的に容易に除去できる。更に、紙と異なり非常に柔軟であり、面にしたとき適度の表面粘着性を有するのでポストイットの代わりにメモや小物の物体等を壁等に一時的に掲示するのに使用できる。更に、本発明の布は多量の粉体を広い面積で付着でき、しかもネット状であり本布の間隙を液体や気体が何らの抵抗なく通過できる性質を利用して香料、脱臭剤、活性炭、ゼオライト、化学反応触媒等の粉体など付着させ、芳香剤、脱臭剤、反応制御用の保持材などとしても利用できる。更に、本発明の布は他の物質とは非常に小さい粘着性しか有しないのに本布同士は僅かに加圧するだけで適度の粘着性を有するので医療用の包帯として、あるいは軟膏等の外用剤を保持する用途にも使用できる。
【背景技術】
【０００２】
本発明は特定に布に粘着剤を特定量付着させてネットを作ると格別の効果がでること、又かかる布では普通水中では粘着性がなく、粘着剤があることが何の役にも立たないだろという普通の思い込みとは異なり格物の効果があることを発見したことから開始し、鋭意検討の結果完成させたものであり総合的にかかる効果を出せる素材で類似するものはない。以下、本発明の布の効果、用途について、個々に従来技術を説明する。
【０００３】
例えば、クリーニング用布については、（１）古来よりの雑巾など綿やその他の布帛を使用した布が一般に使用されているが、これらは、水を使用しないと殆ど効果がなく、布の材料となる綿などは布そのものが発塵することから最近特に使用量が増加した電子機器、医療品、食品工業等の高度管理のクリーンルーム等では全く使用できない。（２）  最近では、ほこり粉体などを付着させる粘着性の材料としては、フイルム、紙などの平坦な面の材料を基材として、この基材の上に粘着剤を膜として形成した材料が床のクリーニング用材（クリーニング粘着シート）などとして広く利用されるようになっている。床に落ちた髪の毛などを拾うのに重宝である。又、かかる平坦な面でのクリーニング材料として、フイルム、紙などの他、織物などの布帛を基材（基布）として利用した“ガムテープ”、”布テープ“などとして広く使用されているおり主として梱包などに使用される材料（粘着布シート）が、荷物の梱包等として広く市販され、使用されており、これを床のホコリをとるのに使用される場合もある。しかし、かかる平坦な面の材料を基材として用いた粘着材（クリーニング粘着シート）の場合、角、狭い空間などのクリーニングには適さない他、基材が平坦な面であるという本来の性質のため、凹凸のある床、畳面、布面、カーペント上などでは、単に凸面上の埃、粉体などの比較的大きなものを拾うに過ぎないのは良く知られたことである。又、付着力を高めるために粘着力を高くするとかかる粘着剤が床面などに貼りつき易くなり平面の埃のみを取りたいという本来の目的にも関わらず、床等に粘着剤が残存したり、床材等を剥がすなどの損傷を与えることもよく経験することである。又、（３）かかる平坦な粘着シートではなく、狭い空間、凹凸のある床、壁、棚に上、畳面、布面など掃除には従来の雑きん、紙、更にはシリコーン等の静電気帯電材を付与した雑きん類（クリーニングワイパー）が商品化され使用されている。かかる雑きん類や、繊維間に埃、粉体等がより簡単に入り込み易くするなどの目的で繊維を非常に細くしたもので、それ自体が塵埃を出し難くしたものとして、極細のポリエステルやナイロンの繊維からなるクリーニング用の布も商品化されている。ここでは、静電気による付着性を高めるために、より静電気を帯び易くする目的でシリコーンオイル、流動パラフィンなどを含浸させた布も商品化されて家庭やオフイス用として重宝がられているが、かかる材料はゴミ、埃などを単に静電気力や、或いは挟み上げる力で除去しようとするものであり、自ずと限界がある。例えば、家具の背後に貯まった多量のホコリを取ろうとする二次粉塵を巻き起こすことは経験することである。このように、かかる従来のクリーニング材料は、取り除こうとした埃や粉などを、濡らした布や紙に付着させるか、静電気で付着させているか、又はごく細の繊維と繊維の隙間に挟んでいるだけであり、常に折角付着させたゴミ、埃の再落下の危険性をはらんでいる。又、かかるクリーニング用の布の材料そのものが摩耗などにより消耗されて、あるいはハサミ等で切断したときに微量の異物を発生する。特に、紙や綿などからなる材料は、原料となる短い繊維を束ねたものから成っており常にそれ自体の���料の屑が落下する。この点で極細のフイラメントからなるポリエステルやナイロンのフイラメント繊維からなるクリーニング用の布は、このような材料そのもの塵埃発生を少なくしたことを売り物としている。しかし、かかる材料は当然のこととして繊維の比表面積が小さく、それ自体が埃、粉体を保持する能力は小さく、取り除こうとした埃や粉などの落下の危険性も大きい。
【０００４】
次に、水に濡れた壁や食器類等に付着した異物を除く材料についてみると、圧倒的に多いのはタワシやスポンジ類である。一部の商品では、ポリエステルやナイロンの極細フイラメントからなる布を使用する例もある。水に濡れた環境である歯磨きも歯ブラシが当然の如く使用されている。しかし、面状に付着した異物をブラシで落とすのは効率が悪いのである。そこで、最近では古来のタワシに代わり発泡メラミン樹脂スポンジ等の改良されたスポンジが商品化されている。スポンジの問題は有効な空隙がスポンジの表面にあり、これはあたかも多孔のフイルムと同じで折角とれた異物を保持する能力がないことであり、異物が少ない状態か、水を多量に流しながら洗う場合には効果あるが、問題がある。
【０００５】
次に、メモ類を書籍、机上、壁等に一時的に貼っておくのに世界的にポストイットが使用されている。これは確かに便利であるが、ポストイット用に予め粘着剤が取り付けられた紙やフイルムを使用するのであり、手元にある適当な紙などに記入したメモを書籍、机上、壁等に一時的に貼っておくことはできないので、そのような必要があるときは、市販の粘着テープや、両面粘着剤を使用することになるが、ポストイット程の簡便性のあるものはない。即ち、どこにでも貼れて、剥がすときには糊が残らず、メモ類や書類及び被着体にも被害がなく、しかもそのものに適度な腰があり取り扱いが簡単で、安価であり、安全であり、ポケット等に入れてコンパクトに持ち運びも可能なものがない。その上、メモ類や書類のみでなく、小さい物体、例えば写真、鍵、筆記用具、衣服へ取り付けるシールや模様、型紙、車内の張り紙や日除け等のようなものまで一時的に貼っておく材料がない。
【０００６】
次に、皮膚病等の治療目的で塗布する軟膏等は塗布後直ぐに衣服を着用するとその殆どは衣服に移行してしまい、治療効果が小さくなるので、例えば、ガーゼやフイルム等の包帯等で抑えおく半密封療法が行われるが、その固定は面倒であり、金属製の留め金を用いたりするが不便であり安定性も悪い。通気性が十分にあり、安全であり、固定も脱着も容易であり再使用も可能で安定感があり、皮膚に直接接触しても皮膚刺激のない材料がない。
【発明の開示】
【発明が解決しようとする課題】
【０００７】
上記の現状に鑑み、本発明が解決しようとする課題のその一つは柔軟な布や糸束からなるクリーニングワイパー並の使い良さで、クリーニング粘着シートなみにゴミ、埃を確実性で捕捉し、必要な大きさに裁断してもゴミ、埃が発生せず、しかも、重要なことはゴミ、埃を含めた粉体保持性能（単位重量当たりの粉体の付着量）が特に高く、床面をずらして拭いても粘着剤が床面等の掃除対象面に移行せず、しかも微小な窪みや狭い隙間にも適用できる柔軟なクリーニング材を提供することである。特に、一度捕獲した埃、粉体などが再落下する危険性の非常が少なく、ハサミ等で切断しても、埃などを出さないものであり、極端に塵、埃を嫌う医薬品や、電子部品等の高度な空気清浄度を要求される高度なクリーンルーム内等の空間でも安心して使用できるような材料を提供することである。
【０００８】
更に、水に濡れた壁や食器類等、更には口内にある歯等の異物を効果的に除去にできる材料を提供することである。
【０００９】
更には、メモ類や書類のみでなく、小さい物体、例えば写真、鍵、筆記用具、衣服へ取り付けるシールや模様、型紙、車内の張り紙や日除け等のようなものまで一時的に貼っておく材料を提供することである。
【００１０】
更には、次に、皮膚病等の治療目的で塗布する軟膏等を容易に固定でき、固定も脱着も容易であり再使用も可能で安定感があり、通気性が十分にあり、皮膚に優しく安全であり皮膚に直接接触しても皮膚刺激の少ない材料を提供することである。
【００１１】
また、ほとんどの種類の粉体を確実に、しかも非常に薄い厚みで、比表面積（粉体の固まりの表面部面積／粉体の体積）を大にして保持でき、本発明の粘着性の布は粉体類の保持材として、例えば反応装置内での反応物質、触媒などの保持材として、あるいは洗剤や、抗菌剤・雑菌剤、殺虫剤・防虫剤、香料、染料・顔料、吸着剤、揮発剤などに利用できる材料を提供することである。
【課題を解決するための手段】
【００１２】
本発明の粘着性の布は、
（ア）該布を構成する繊維の素材は単繊維の太さは0.３〜150デニールであり、ポリエステル、アクリル、ポリエチレン、ポリプロピレン、ナイロン、レーヨン、ビニロン、ポリウレタン、アセテート、ウール絹及び綿から選ばれた繊維を主成分とし、
（イ）該布の組織は編物、織物又は／及び不織布で、目付け８〜３００ｇ／ｍ２であり、
（ウ）該布にはアクリル系粘着剤、酢酸ビニール系粘着剤、ビニールエーテル系粘着剤、シリコン系粘着剤、ゴム系粘着剤のいずれかを主成分とする粘着剤が付着させてあり、
（エ）該粘着剤は、繊維の単糸又は／及び複数の単糸からなる糸状の繊維束の断面の周囲を実質的に被覆するようにして繊維に付着してネット状物を形成させており、
（オ）該布の組織内にあり、該周囲を実質的に被服するように被服された断面と近接の同種断面同士の間ではその大半においては膜を形成しないように、粘着剤が付着させてあり、
（カ）該粘着剤の付着量は、該布を構成する繊維に対して８〜250重量％である、
ことを満足する粘着性の布である。
【００１３】
即ち、本発明の粘着性の布は、本発明の目的に鑑みて、特定の布帛、特定の粘着剤を使用し、更に該粘着剤を、該布帛を構成する繊維及び／又は束の断面の周囲を被覆するようにして、特定量させたものであり、これにより、従来の“ガムテープ”、“布テープ”、“紙テープ”や、“サージカルテープ”、フイルム等を用いた面状粘着テープ等では得られなかった驚くべき量的、質的効果が得られるのである。
【発明を実施するための最良の形態】
【００１４】
本発明の粘着性の布では、従来の布テープ、ガムテープ、サイージカルテープ、や粘着シートのように面状体の片面のみに粘着剤を塗工、又は積層したのではなく、基本的には、布を構成する繊維や繊維束の一つ一つを粘着剤が被覆させている。
【００１５】
本発明の粘着性の布は、該布を構成する繊維はポリエステル、アクリル、ポリエチレン、ポリプロピレン、ナイロン、レーヨン、ビニロン、ポリウレタン、アセテート、ウール、絹及び綿から選ばれた繊維を主成分とし、該繊維の単繊維の太さは０．３〜１５０デニールであり、その組織は編物、織物又は／及び不織布からなり、その目付けは８〜３００ｇ／ｍ２である。  
【００１６】
粘着剤で被覆される繊維とは、布を編み、又は織り、又は不織にて布を構成するこの単糸の１本、１本の場合もあるが、単糸の集合体としてのマルチフイラメント、紡績糸、複合糸の繊維束でもよく、かかる集合体としてのマルチフイラメント、紡績糸、複合糸の繊維束を更に合糸したり撚糸したりして高度加工した糸であってもよい（以下、これらをまとめて本明細書では繊維束という）。従って、本発明の布は繊維束を編み、又は織り、又は不織して製造した布ということになる。
【００１７】
本発明の布を裁断し、その断面を電子顕微鏡写真等で監察すれば、該繊維束の断面を見ることが可能である。写真の倍率によるが、断面は一つの繊維束のものを見ることも可能であり、又、多くの断面が並んだ様子も観察可能である。本発明の布は特定の粘着剤が特定量付着されているが、その様子は、この断面を見たとき、一つの繊維束の断面を見たときには、粘着剤は繊維束の断面の周囲を被覆するように付着されており、繊維束がマルチフイラメントのように多数の糸からなる時で、付着させる粘着剤が少ないときには個々の単糸の断面の周囲に付着しているのである。同時に、かかる断面を多数の断面が同時に見れるようにして観察したとき、繊維束の断面の周囲を覆う粘着剤は基本的には図２（a）の如く付着しているのである、これに対して既存の例えばガムテープは図２（ｃ）の如く付着させてあり、防水目的のテント等は基本的に図２（ｂ）の如く付着させてある。これは、粘着剤やゴム基材等を布に付着させる目的の違いに起因するものであるが、実際に布に粘着剤を付着させてみると図２（a）の如く粘着剤を付着させることは非常に難しいことが分かる。即ち、布に粘着剤を付着させる方法には大きく分けると塗工法と、ディピング法（布を粘着剤の溶液に浸漬して引き上げる方法）がある。塗工法には更に様々な方法があるが、布がフイルムのように粘着剤が塗布する面の反対側に移行しない場合には、布の上に直接粘着剤を塗工する方法（直塗法）であり、一方、粘着剤が塗布する面の反対側に移行する場合には、  布の下面に離型紙（ライナー）を置いて、布の上面に所定量の粘着剤を塗工する（ライナー法）方法である。その結果得られる製品は直塗法の場合は主として図２（ｃ）の製品であり、ライナー法の場合は主として図２（ｂ）の製品であり、ライナーに面した面に平坦な粘着層の面ができる。本発明のように図２（a）のような製品は簡単には得られないし、特定の素材を特定の構成としたとき、独特の効果を出せるという発見もない状態でそれを作ることもなかったと考える。
【００１８】
本発明の粘着性の布は、該布を構成する繊維はポリエステル、アクリル、ポリエチレン、ポリプロピレン、ナイロン、レーヨン、ビニロン、ポリウレタン、アセテート、絹アセテート及び綿から選ばれた繊維を主成分とし、該繊維の単繊維の太さは０．３〜１５０デニールであり、その組織は編物、織物又は／及び不織布からなり、その目付けは８〜３００ｇ／ｍ２である。本発明では、基本的に粉体保持性能（単位重量当たりの粉体の付着量）が重要である、そのためには、布を構成する繊維束と繊維束の間に隙間をもつことが重要であり、更に粘着剤を付与した後も布としての柔軟性と、安全性等を有するためには、布と組織と目付けが重要であり、組織は編物、織物又は／及び不織布がよいが、より好ましい組織は編物か不織布であり、特に好ましいのは編物である。即ち、繊維束と繊維束の間に隙間を持ち、粘着剤を付着させた後でも布としての柔軟性を維持させるのには元々繊維が伸縮可能なループを持って構成された編物が望ましいのである。織物は、通常は繊維が直線で交錯するのが多いので、交錯する点を粘着剤で固定されると硬いものとなりやすいのであり、この点は不織布も同じである。従って、織物を使用する場合は、より目付けを小さくし、単位長さあたりの繊維数を少なくして繊維間を広くするなどの余分な工夫が必要となる。目付けが３００ｇ/ｍ２以上となると繊維が厚く、固くなりやすく本発明の効果が減少する。又、８ｇ/ｍ２以下では柔軟すぎて肝心な取り扱い性が極端に悪くなる。特に好ましい範囲は、８〜８０ｇ/ｍ２である。繊維の材料は、その繊維束を粘着剤と被覆し、繊維本来の性質よりも粘着剤の表面性質が強くなるので選択の幅がやや広くなるがポリエステル、アクリル、ポリエチレン、ポリプロピレン、ナイロン、レーヨン、ビニロン、ポリウレタン、アセテート、ウール、絹アセテート及び綿を使用できる。しかし、本発明の目的に使用するとき、もともとの繊維がフィラメントである方がより安定した製品となることから、より好ましい繊維はポリエステル、アクリル、ポリエチレン、ポリプロピレン、ナイロンであり、更に、粘着剤を付与したとき、使用中に粘着剤が脱落し難いという点でポリエステル、アクリル、ナイロンが好ましい。繊維の単繊維の太さ（デニール）は、製品の硬さに影響し、１５０デニール以下が望ましい。小さすぎると製品から糸が脱落する可能性が高くなるので０．３デニール以下は好ましくない。かかる布を構成する繊維の単糸が例えば単なる丸断面でなく、三角形、星型等の異型であるとか、中空であり且つ多孔で空隙が多い繊維であると粘着剤の付着が容易となり、また付着そのものも強いものとなり安定性が高くなる。かかる原料としての繊維材料は市販製品から入手可能であり、例示するなら、異型断面繊維“アクアステルス”（カネボウ合繊）、“スペースマスター”（クラレ）、多孔中空繊維“ウエルキー”（帝人）、“ベンロフト”（東洋紡）等である。繊維材料を選択し、それから布としての繊維組織、目付けを選択し、粘着剤を選択する手順となる。  
【００１９】
本発明の粘着性の布に粘着させる粘着剤は、アクリル系粘着剤、酢酸ビニール系粘着剤、ビニールエーテル系粘着剤、シリコン系粘着剤、ゴム系粘着剤等公知のいずれかを主成分とし、添加物を含むか又は含まないで感圧接着性を有することができる。これらを複数混合して用いてもよく、粘着性の布の一部に別の種類の粘着剤を用いることも可能である。本粘着性の布は使用者が素手で持つことが多いので安全性が高く、日光などの外的環境で性質が大きく変化しないので望ましき、かかる粘着剤の中でもアクリル系粘着剤が好ましい。
【００２０】
本発明のアクリル系粘着剤とは、アルキル基の平均炭素数３〜１４の（メタ）アクリル酸アルキルエステルを少なくとも２５重量％共重合させて得られた粘着剤をいい、本発明では、粘着剤が粘着性の布からクリーニングの対象物に移行しないことが必要であるが、そのためには、適度の粘着性、接着性と高度の内部凝集性、かつ優れた耐溶媒性が必要であり、かかる観点から、炭素数４以上のアルキル基の(メタ)アクリルを少なくとも５０〜９８モル％、アクリル酸及び／又はメタアクリル酸２〜５０％を共重合させたアクリル系樹脂が好ましい。炭素数４以上のアルキル基の(メタ)アクリルエステルとしては、例えばオクチル（メタ）アクリレート等のあげることができる。かかるアクリル系粘着剤は１種あるいは２種以上を複合して用いてもよい。
【００２１】
又、皮膚に優しいという点で酢酸ビニール系粘着剤も好ましい。本発明の酢酸ビニール系粘着剤とは、酢酸ビニールを１０〜９０重量％、炭素数４以上１４以下のアルキル基の(メタ)アクリル酸エステルを１０〜９０重量％、及び（メタ）アクリル酸を０〜１５重量％共重合させた粘着剤であり、かかる粘着剤にはビニールブチルエーテルなどのその他の成分が共重合されていてもよい。
【００２２】
また、耐候性が優れている点ではシリコン系粘着剤も使用可能である。本発明のシリコーン系粘着剤としては、末端シラノール官能直鎖状ジメチルポリシロキサンと三次元構造のシリケートレジンの縮合反応生成物からなる粘着力剤をいう。
【００２３】
又、本発明のゴム系粘着剤の例として、スチレンーブタジエンースチレンゴム２０〜７０重量％に水添ロジン２０〜５０重量％、流動パラフィンを５〜１５重量％を混合して得た粘着剤などの他、その他の合成ゴム、天然ゴムを挙げることができる。
【００２４】
本発明において、かかる粘着剤は単独に用いてもよく、混合して用いてもよい。更にかかる粘着剤に、酸化チタン、ゼオライト、カーボンなどの粉体、流動パラフィン、グリセリンなどの液体を粘着剤中に０．５〜３０重量％添加して用いてもよい。さらに、かかる粘着剤には、必要に応じて、内部凝集力を高めるための架橋剤、抗菌剤、界面活性剤、香料、甘味料、染料・顔料、増量剤、柔軟材、粘膜保護・修復作用を有する薬物等を１種又は組み合わせて含有させることが可能である。例えば、アズレン、塩化リゾチーム、塩化セチルピリジニウム、クロルヘキシジン、銀ゼオライド、酸化チタン、サイアベンダゾール、クロトリマゾール、キシロカイン、第４級アンモニウム塩抗菌剤、ビタミンＣ等の各種ビタミン剤、トラネキサム酸、アミノカプロン酸、各種抗生物質、ヨード剤、サッカリン、グリチルリチン酸ジカリウム、尿素、流動パラフィン、ポリエチレングリコール、グリセリン、プロピレングリコール、マルチトール、スクワレン、スクワラン、トウガラシ、ハーブ等の天然生物抽出物、炭酸カルシウム、シリカ、リン酸カルシウム、酸化亜鉛、酸化チタン、天然石、遠赤外線発生の石やセラミック、絹繊維等、又はその成分を使用することもできる。かかる添加剤は粘着剤１００部に対して、通常０．１〜１０部程度であるが、抗菌剤等のような薬剤の場合は０．０１〜３部程度で十分である。又、クリーニング布として床面を拭き掃除するときに床面との摩擦を少なくする目的で、該粘着剤対比０.００１〜１０重量部の流動パラフィン、シリコンオイル、ポリエチレングリコール、脂肪酸などを添加してもよい。
【００２５】
本発明では、図２（a）のように粘着剤は繊維束断面の周囲を被覆するように付着させるが、図２（ｂ）や図２（ｃ）のようには粘着剤が付与されないように繊維束断面の周囲に膜を形成させる必要があり、そのため必要となる粘着剤量は該布を構成する繊維に対して８〜２５０重量％である。この量は例えば、繊維束がモノフイラメントのように粘着剤が付着できる表面積が小さいときは少ない量でも良く、繊維束を構成する繊維単糸が例えば単なる丸断面でなく、三角形、星型等の異型であるとか、中空であり且つ多孔で空隙が多い繊維であると本発明の繊維束構造で効果を出すための量は大きくなる。又、本発明の布の用途において、その効果を強く利用するか、補助的に利用するかで付着させるべき粘着剤の量は最適化される。その場合の最大量は２５０重量％であり、最低量が８重量％である。
【００２６】
本発明の布を製造するための方法としては、前述の粘着剤を水などにエマルジョンとするか、又は酢酸エチル、トルエン、アセトン、メタノール、エタノール、メチルエチルケトン、ヘキサン等の有機溶媒に溶解させて濃度が５〜７０％としたものとし、かかるエマルジョン又は溶液を基布に含浸させるのであるが、このとき、基布の溶媒吸収率（基布に溶媒を滴下したとき、基布が溶媒を吸収しえる量）に相当する量を基準にして含浸させるのであり、基布量を１００重量部としたとき、好ましい粘着剤溶液量は８重量部から３００重量部である。更に好ましくは１０重量部から２００重量部である。粘着剤溶液が多すぎると得られた布に粘着剤の膜ができ図２（ｂ）に近い構成となる。  逆に、少ない場合、得られた布に必要な粘着力がないことになる。即ち、本発明の粘着性の布に粘着させる粘着剤は、粘着剤の付着量は、該布中で粘着性を与えるために構成された繊維に対して８〜２５０重量％が好ましい範囲であり、尚且つ基本的に大半は繊維束の周囲の粘着剤が付着しており、大半は図２（ｂ）のようにはならないように製造するのである。かかる基準にて製造し、かかる性能を出す素材は従来なかった。
【００２７】
即ち、本発明の布では、繊維の単糸又は／及び複数の単糸からなる糸状の繊維束の周囲を実質的に被覆するようにして繊維に付着されている。したがって、本発明の布はあたかも粘着剤からできたような糸を織り上げた、或いは編み上げで作った布の形状をしているのである。
【００２８】
かかるあたかも粘着剤からできたような糸を織り上げた、或いは編み上げで作った布の形状、布の大きさ、或いは重量あたりの塵、埃、その他の粉体などを含め粉体（以下粉体という）の対重量保持量は正に驚くほど高くなるのである。しかも、かかる粉体は布に静電気や、挟み込みなどによる不安定な付着ではなく、粘着されている。したがって、一度取り除いた粉体は落下しないし、布そのものからも埃がでない。特に、他の素材との大きな違いは、本発明の布は、ハサミなどで切断しても糸屑が目視的にも、顕微鏡上も実質的に、全くでないのである。更に驚くことに、本発明の粘着性の布のように繊維の編物、織物、不織布に、その面に粘着剤を配置するのではなく、繊維又は繊維束を被覆するように粘着剤を配した場合、凹部や小さな隙間などのゴミ、埃を自由にとれるばかりでなき、この粘着性の布同士を折り畳んでも、積層して強く押し付けても粘着性の布同士はゆるい粘着力でくっつくのみで、従来の“ガムテープ”、“布テープ”、“紙テープ”や、“サージカルテープ”、フイルムのように粘着性同士が強く粘着してしまうことがないのである。本発明の粘着性の布の粘着力はゴミ、埃を粘着させるのに充分に強い力をもつにも関わらずである
【００２９】
これは、発明の結果を見て、原理を考えれば明らかになった。即ち、粘着剤が面として対面した場合、お互いは大きい粘着面で接触するから強い粘着となるが、本発明のように、繊維又は繊維束を被覆するように粘着剤を配置した場合、この布同士が接触しても、それは相対的には点同士の接触であるからである。この特徴は、本発明の布を用いて、小さい隙間を掃除するときに、布同士を拠り、或いは曲げて押し込んでもゴミや埃は粘着性を有する繊維や繊維束に付着するので除去が可能であり、しかも布は再度広げることが可能であり、正に驚くべき効果となるのである。このことは、本布を高度なクリーン度を要求される医薬品や電子部品の製造工程内での使用の場合、重要な意味を持つのである。かかる本発明の布の特徴を維持させるのは、繊維の太さや目付けが重要であり、繊維が太すぎると効果的にゴミ、埃を拾えない。又、目付けにも適切な範囲がある。本発明の粘着性の布に異物が付着する状態は電子顕微鏡若しくは光学顕微鏡で観察できるが、その状態をそれらの写真を元に模式的に示すと図４のとおりであり、異物は繊維面ではなく、繊維束や、ある場合には繊維の単糸の１本１本の周りに付着しているのである。これは正に驚くべき光景であり、これを異物が粘着面のみに付着している従来の粘着性製品と比較するとその差は明らかであり、まして、静電気で付着させる方式にモップ等の製品とのメカニズムの差は明らかである。
【００３０】
このようにして得た粘着剤を付与した布は乾燥状態では、ややべとつく程度の粘着性を有する。しかし、水で濡れている雰囲気では粘着性はないか、あるいは感じない程度の粘着性となる。それにも関わらず、該粘着剤を付与の布は例えば食器、鍋、ガラス容器のような器具を洗うとき驚くほど異物除去効果が大きい。又、同様に歯磨き材として使用すると歯垢除去効果は従来の歯ブラシに比較して圧倒的に大きいのである。そのメカニズムを推定するなら、一つには粘着剤は繊維を構成する物質よりもソフトであり、汚れや歯垢の面により緊密に接触しやすいであろうことは容易に推定できる。二つめの推定メカニズムとしては、これは例えば水中に入れた状態のガラス表面で粘着剤有りと無しの繊維を同じ力で押し付けてまま横にずらしたとき、明らかに粘着剤有り系がずらしにくいことから、即ち表面摩擦抵抗が大きいことから、分子状態での界面現象にも差がある可能性が考えられる。もともと粘着剤が被接着物に粘着する現象は、粘着剤表面の分子と、被接着物表面の分子の間の分子間力によるものであり、これが水中などでは、水分子が膜状で被接着物表面と粘着剤表面との中間に介在するために、その分子間力が弱まるのであると解釈できるが、両者を強く押し付けた場合は、両者の間に再び何らかの分子間力が働くとしても不思議ではないように思われる。理由は正確に分からないが、該粘着剤を付与した布は驚くほど食器等の異物や、歯の歯垢除去効果が大きいのである。
【００３１】
更に、本発明の布は元来粘着性を有する粘着剤を使用しているが、その粘着剤が平面として表面に出ていないため、触ったときの粘着力は弱い。しかし、柔らかい布基材に粘着剤が付いているので指等で強く押し付けると本来の粘着力の一部が発生する。それにも関わらず、粘着剤は繊維束の周囲にあるので被接触面と粘着するのはこの繊維束の円周上の点に相当する部分であり、粘着剤が適当な内部凝集力を持っているように設計してあることもあり、被接触面から剥がすとき比較的容易に剥がせ、しかも糊残りがないという特徴を有する。このため、本発明の布はメモ類や書類のみでなく、小さい物体、例えば写真、鍵、筆記用具、衣服へ取り付けるシールや模様、型紙、車内の張り紙や日除け等のようなものまで一時的に貼っておく材料とすることができるのである。基材たる布がフイルム等と違い腰がある一方で柔軟性があるので、かかる目的として使用したとき、従来の例えば両面テープ等とは比較にならない利便性を発揮する。
【００３２】
更には、かかる布としての特長とポストイットのような粘着特性から、本発明に布は、皮膚病等の治療目的で塗布する軟膏等を容易に固定でき、固定も脱着も容易であり再使用も可能で安定感があり、通気性が十分にあり、皮膚に優しく安全であり皮膚に直接接触しても皮膚刺激の少ない材料となるし、また、ガーゼ等の医療用具、包帯等の固定にも利用できるのである。
【００３３】
また、図４に顕微鏡写真を模写して模式的に示したとおり、本発明の布はとんどの種類の粉体を確実に、しかも非常に薄い厚みで、比表面積（粉体の固まりの表面部面積／粉体の体積）が極端に大きい状態で保持できるので、本発明の粘着性の布は粉体類の保持材として、例えば反応装置内での反応物質、触媒などの保持材として、あるいは洗剤や、抗菌剤・雑菌剤、殺虫剤・防虫剤、香料、染料・顔料、吸着剤、揮発剤などに利用できるのである。
【００３４】
本発明の布は、布そのものが、粘着剤の糸からなる布の形状をしているが、このために、使用に用途、場所では、粘着力を適度に下げたい要求がある。このとき、粘着剤、粘着剤の量、布などを変更して適正化することが可能である。
【００３５】
更に、該布の一部に、例えば、表面層に、より粘着力の少ない薄い布を配置して、全体としての粉体付着量を変えないで、粘着力を小さくできる。例えば、粘着力が小さいと、この布は床面上などで滑り易くなり、床面などの拭き掃除が容易となる。当然、通常の布と本発明の布を張り合わせたり、あるいはそれと同じように２層、3層構造の布を作り実質的には表面の１層部のみで、あるいは２層部のみで本発明の効果を出すように粘着剤を付与して、全体の布の重量に対する粘着剤の量を８％以下にするなどの工夫して本発明の効果を発揮させることで、より少ない粘着剤で安価に、あるいは別の１層に他の機能、例えば持ちやすさ等の機能を付与して付加価値を高めたものを製造し商品化することも可能である。しかし、これは本発明の効果を発揮する粘着剤が付着した部分だけで考えるべきであり本発明の範疇であり、更に、例えば、表面層に配置する布は、他の粘着力の全くないか／多少ある程度の他のメッシュなどの材料を配置して床掃除をするときにすべり性を改良するなどの応用も考えられるのである。
【００３６】
以下、実施例により本発明を説明するが、本発明は該実施例に拘束されるものではない。
実施例中の部、％及び比率はいずれも重量基準である。
【実施例１】
【００３７】
布として使用した布は単糸数２４本で糸として７５デニールの多孔の中空ポリエステルフィラメントを用いて目付けが１８ｇのトリコット編物（以下ＴＲ編物、この状態は模式的に図１で説明でき、糸からなる通常の編物である。）をつくり、これにアクリル酸メチル・アクリル酸―２-エチルへキシル共重合体からなるアクリル系粘着剤TS-620（市販品、以下ＴＳ粘着剤）の水エマルジョンを均一に含浸させたのち、十分に乾燥し、ＴＲ編物１００部に対して、ＴＳ粘着剤（固形分換算）を５０部含浸させてた粘着性の布を得た。  このＴＳ粘着剤を含浸させたＴＲ編物（以下ＴＳ−ＴＲ編物、この状態は模式的に図３で説明でき、布の殆どの部分は  図２(a)の如く粘着剤が付着しており、布の一部においてのみ図２（ｂ）の如く粘着剤が膜を形成していた）は、乾燥状態で手に触るとやや粘着力を持っているのが分かる程度の粘着性を有していたが、濡れた状態では、全く粘着性を感じないものであった。
畳面１００ｃｍ２に粉末の小麦粉を１ｇ撒き、２０ｇの本布で拭いた。小麦粉は、畳の隙間のものを含めてきれいにふき取れた。一旦、付着した小麦粉は布の面から落下することもなかった。付着した小麦粉の状態を観察すると図４の状態であった。入手できた粘着シートでは、繰り返し小麦粉の上を面を変えながら擦ることで要約表面付近の粉のみを除去できた。シリコーンを含浸させた静電気型のモップの方が粘着シートより粉の除去効果が大きかったが、畳の隙間の粉は取れなかった。更に、このモップの場合、モップを強く振ると一旦付着した粉が落下した。
【実施例２】
【００３８】
実施例１で得た粘着剤を含浸させた編物TS-TR編物と市販のタワシを使い、食べ物で汚れたガラスコップを洗う試験（水道水を流しながら、洗剤なしで洗う）をした。TS-TR編物はガラスコップの中に容易に入りガラス面にそって洗剤なしでも十分にきれいとなった。タワシはガラスコップ用であっても、ガラスの底などの面に届きにくく十分にはきれいとならなかった。洗剤を併用すると同じようにきれいとなったが、TS-TR編物では洗い水の跳ね返りがなく好ましいものであった。
市販のガラスコップ用スポンジの場合は、本試験の精度ではTS-TR編物殆ど差がなかった。しかし、洗浄後、本布はハンカチのように洗濯して干すことが可能であり、スポンジは濡れたままであり衛生上、本布が好ましいと考えられた。
【実施例３】
【００３９】
実施例１で得た粘着剤を含浸させた編物TS-TR編物で粘着剤の量のみＴＲ編物１００部に対して、ＴＳ粘着剤（固形分換算）を９０部含浸させてた粘着性の布を２ｃｍ×２ｃｍとした布２個をA4のコピー用紙の左右の上辺に取り付けた。この粘着性の布は取り外し、取り付けが自由であり、コピー用紙を何枚（５０枚まで）変えて試験してもその粘着力は変わらなかった。また、この布をつけたまま、このコピー用紙を壁、襖、黒板、机の側面、冷蔵庫の扉などにポストイットのように取り付けたが安定しており、外からみてもポストイットのようであった。A4サイズのコピー用紙のみでなく、カレンダーのようなものでも布の枚数を増加するか、布のサイズを変えることで掲示できた。
【実施例４】
【００４０】
実施例３で得た粘着剤を含浸させた編物TS-TR編物１００ｇに粉末状の炭素２ｇを付着させた。炭素は編物の上で安定しており、炭素の粉が落下することもなかった。
このものは、カレンダーのようにトイレの中におくとき、消臭剤として炭素の粉を瓶に入れた場合よりはるかに高い消臭効果を発揮した。
【００４１】
比較例１
実施例１で粘着剤を付着していない目付けが１８ｇのトリコット編物（以下ＴＲ編物）で、同様の小麦粉試験を実施したが、畳表面の粉を含めて除去できなかった。
同様に市販のティシュを用いたが、これは全く除去できなかった。塗らした雑巾は除去効果があったが、小麦粉が一部溶けて問題が拡大した。
【図面の簡単な説明】
【００４２】
【図１】本発明で使用する布としての編物の編組成の一例を示す図であり、粘着剤が付着される前の状態を示す。
【図２】布を構成する繊維束断面への粘着剤の付着状態の説明用の図である。（ａ）本発明の実施態様の一例であり、繊維束の断面の周囲を粘着剤が被覆している。（ｂ）本発明とは異なる態様であり、近接する繊維束同士が粘着剤の中に埋没しており、繊維束間に膜ができている。（ｃ）本発明とは異なる別の態様であり、粘着剤は膜として面状で繊維束に付着している。
【図３】本発明の実施態様の説明図であり、図１の例の編物に粘着剤が付着されている状態の例を示す。
【図４】本発明の粘着性の布に異物が付着する例を示す説明図である。
【符号の説明】
【００４３】
１    繊維束
２    粘着剤
３    膜を形成している粘着剤
４    付着された異物
【図１】
2006111694.tif 000003
【図２】
2006111694.tif 000004
【図３】
2006111694.tif 000005
【図４】
2006111694.tif 000006